ЛЮМИНЕСЦЕНТНЫЙ КЕРАМИЧЕСКИЙ ПРЕОБРАЗОВАТЕЛЬ И СПОСОБ ЕГО ИЗГОТОВЛЕНИЯ

1. Люминесцентный керамический преобразователь, содержащий: спеченный, монолитный керамический материал, который преобразует свет с первой длиной волны в свет со второй длиной волны, упомянутый керамический материал имеет по существу сферически сформированные поры.
2. Керамический преобразователь по п.1, в котором поры имеют средний размер от 0,5 до 10 мкм.
3. Керамический преобразователь по п.2, в котором поры имеют средний размер от 0,5 до 2 мкм.
4. Керамический преобразователь по п.1, в котором свет с первой длиной волны эмитируется светоизлучающим диодом.
5. Керамический преобразователь по п.1, в котором керамическим материалом является алюмоиттриевый гранат, активированный церием.
6. Керамический преобразователь по п.5, в котором керамический материал также содержит гадолиний.
7. Способ формирования люминесцентного керамического преобразователя, содержащий следующие этапы:
a) объединение материала предшественника с порообразующей добавкой, чтобы образовать сырую смесь, причем порообразующая добавка содержит по существу сферические частицы углеродистого материала или органического материала;
(b) формование сырой смеси, чтобы образовать сырую заготовку керамического преобразователя;
(c) нагревание сырой заготовки, чтобы удалить порообразующую добавку и сформировать предварительно обожженный керамический материал, имеющий по существу сферически сформированные поры; и
(d) спекание предварительно обожженного керамического материала, чтобы сформировать люминесцентный керамический преобразователь.
8. Способ по п.7, в котором материал предшественника содержит алюмоиттриевый гранат, активированный церием.
9. Способ по п.7, в котором сырая смесь также содержит органическое связующее.
10. Способ по п.7, в котором сырая заготовка формуется инжекционным формованием, литьем в виде ленты, полусухим прессованием, шликерным литьем или экструзией.
11. Способ по п.7, в котором органическим материалом является полимер.
12. Способ по п.7, в котором органический материал содержит сополимер метакрилата с этиленгликольдиметакрилатом (PMMA), полиэтилен или политетрафторэтилен.
13. Способ по п.7, в котором углеродистый материал содержит порошок углерода со стекловидными сферическими частицами.
14. Способ по п.7, в котором сырая смесь содержит более, чем один материал предшественника, и нагревание сырой заготовки вызывает реакционное взаимодействие материалов предшественника, чтобы сформировать люминесцентный керамический преобразователь.
15. Способ по п.7, в котором нагревание на стадии (c) выполняется при температуре вплоть до 1150°C.
16. Способ по п.15, в котором нагревание на стадии (c) выполняется в цикле время-температура: увеличение температуры от 25°C до 400°C в течение 4 ч, увеличение температуры от 400°C до 1150°C в течение 4 ч, поддержание температуры при 1150°C в течение периода времени в интервале от 0,5 до 2 ч и уменьшение температуры до 25°C в течение 3 ч.
17. Способ по п.7, в котором спекание выполняется при температуре в интервале 1700-1825°C.
18. Способ по п.7, в котором предварительно обожженный керамический материал спекается в атмосфере влажного водорода при 1700-1825°C в течение периода времени в интервале от 1 мин до 2 ч, после стадии (c).